(57)【要約】【課題】導電剤を高分散させて塗工電極の内部抵抗の低減に起用する電極用スラリーの調製方法を提供することにある。【解決手段】導電剤Ｍ１であるケッチェンブラック（登録商標）と分散剤としてのタンニン酸水溶液Ｍ２を混合して導電性分散体Ｍ３を得る第一の工程Ｓ１と、第一の工程Ｓ１に引き続いて、導電性分散体Ｍ３に、活物質である活性炭Ｍ４と結着剤であるスチレンブタジエンゴムＭ６と安定化剤としてのカルボキシメチルセルロース水溶液Ｍ５を添加し混合して電極用スラリーＰを得る第二の工程Ｓ２とを備えるようにした。【選択図】図１
2013168484.tif 000002
【特許請求の範囲】
【請求項１】
導電剤、分散剤としてのタンニン酸を混合して導電性分散体を得る第一の工程と、
前記第一の工程に引き続いて、前記導電性分散体に、活物質、結着剤、安定化剤としてのカルボキシメチルセルロースを添加し混合して電極用スラリーを得る第二の工程とを備える
ことを特徴とする電極用スラリーの調製方法。
【請求項２】
請求項１に記載の電極用スラリーの調製方法であって、
前記タンニン酸を、前記導電剤に対し重量比で１：０．２〜０．８となるように混合する
ことを特徴とする電極用スラリーの調製方法。
【請求項３】
請求項１または請求項２に記載の電極用スラリーの調製方法であって、
前記カルボキシメチルセルロースを、前記導電剤に対し重量比で１：０．２〜０．８となるように添加する
ことを特徴とする電極用スラリーの調製方法。
【請求項４】
導電剤、分散剤としてのタンニン酸、活物質、結着剤、安定化剤としてのカルボキシメチルセルロースを含有する
ことを特徴とする電極用スラリー。
【請求項５】
請求項４に記載の電極用スラリーであって、
前記導電剤と前記タンニン酸の重量比は、１：０．２〜０．８である
ことを特徴とする電極用スラリー。
【請求項６】
請求項４または請求項５に記載の電極用スラリーであって、
前記導電剤と前記カルボキシメチルセルロースの重量比は、１：０．２〜０．８である
ことを特徴とする電極用スラリー。
【発明の詳細な説明】
【技術分野】
【０００１】
本発明は、電極用スラリーおよびその調製方法に関し、塗工電極に用いて好適な電極用スラリーおよびその調製方法に関する。
【背景技術】
【０００２】
塗工電極は、電気二重層キャパシタあるいは二次電池で用いられる電極の１種である。塗工電極は、塗布法により製造される電極であって、原材料をスラリー化し集電体上にコーターを用いて電極用スラリーを塗布し、乾燥して得られる。塗工電極は、圧延法により製造されるシート電極と比較して、結着剤の量を低減できるため、高容量かつ低抵抗な電極として期待されている。
【０００３】
上述した電気二重層キャパシタは、各種電気機器および電気自動車の回生用などとして、その用途が広がっている。そのため、電気二重層キャパシタのさらなる高出力化、大容量化および長寿命化が求められている。
【０００４】
これらの要求を満たす電気二重層キャパシタを得るためには、電気二重層キャパシタの電極の内部抵抗を低減する必要がある。内部抵抗を決める一因として、導電剤により形成される電極内の導電パスの状態があり、この状態が内部抵抗に大きな影響を与えている。そのため、導電剤を電極内に均一に分散させることが重要となる。
【０００５】
現在、電気二重層キャパシタに用いられる水系塗工電極の原料として、活性炭等の活物質、カーボンブラック等の導電剤および樹脂等の結着剤が含まれている。これら原料をカルボキシメチルセルロース（ＣＭＣ）等の分散剤水溶液（ＣＭＣ水溶液）に分散させスラリーを調製する方法が知られている（例えば、特許文献１参照）。
【０００６】
また、導電剤の分散性向上のために、先ず導電剤をＣＭＣ等の分散剤水溶液に分散させ、その後活性炭等の活物質を添加する方法も知られている（例えば、非特許文献１参照）。
【先行技術文献】
【特許文献】
【０００７】
【特許文献１】特開２００９−８８２７４号公報（段落［００１６］，［００２１］〜［００２９］［図１］，［図２］など参照）
【非特許文献】
【０００８】
【非特許文献１】森  英和、山川  雅裕著、「第ＩＩ編  第３章  ４．２  スラリー作製のポイント」、大容量キャパシタ技術と材料ＩＩＩ、シーエムシー出版、２００６年７月発行、ｐ．７９
【発明の概要】
【発明が解決しようとする課題】
【０００９】
ところで、導電剤の原料として、カーボンブラックの１種であるケッチェンブラック（登録商標）（ライオン株式会社製６００ＪＤ）等の粉末状物が用いられている。このような形態では、凝集物となっており、一般的な分散剤であるＣＭＣ水溶液では、十分に分散しきれず凝集体を形成したままとなる。そのため、導電剤が高分散された塗工電極を得ることが困難となり、電極の内部抵抗の低減には限界があった。
【００１０】
以上のことから、本発明は、前述した問題に鑑み提案されたもので、導電剤を高分散させて塗工電極の内部抵抗の低減に寄与する電極用スラリーおよびその調製方法を提供することを目的とする。
【課題を解決するための手段】
【００１１】
前述した課題を解決する第１の発明に係る電極用スラリーの調製方法は、
導電剤、分散剤としてのタンニン酸を混合して導電性分散体を得る第一の工程と、
前記第一の工程に引き続いて、前記導電性分散体に、活物質、結着剤、安定化剤としてのカルボキシメチルセルロースを添加し混合して電極用スラリーを得る第二の工程とを備える
ことを特徴とする。
【００１２】
前述した課題を解決する第２の発明に係る電極用スラリーの調製方法は、
第１の発明に係る電極用スラリーの調製方法であって、
前記タンニン酸を、前記導電剤に対し重量比で１：０．２〜０．８となるように混合する
ことを特徴とする。
【００１３】
前述した課題を解決する第３の発明に係る電極用スラリーの調製方法は、
第１または第２の発明に係る電極用スラリーの調製方法であって、
前記カルボキシメチルセルロースを、前記導電剤に対し重量比で１：０．２〜０．８となるように添加する
ことを特徴とする。
【００１４】
前述した課題を解決する第４の発明に係る電極用スラリーは、
導電剤、分散剤としてのタンニン酸、活物質、結着剤、安定化剤としてのカルボキシメチルセルロースを含有する
ことを特徴とする。
【００１５】
前述した課題を解決する第５の発明に係る電極用スラリーは、
第４の発明に係る電極用スラリーであって、
前記導電剤と前記タンニン酸の重量比は、１：０．２〜０．８である
ことを特徴とする。
【００１６】
前述した課題を解決する第６の発明に係る電極用スラリーは、
第４または第５の発明に係る電極用スラリーであって、
前記導電剤と前記カルボキシメチルセルロースの重量比は、１：０．２〜０．８である
ことを特徴とする。
【発明の効果】
【００１７】
本発明に係る電極用スラリーの調製方法によれば、分散剤としてタンニン酸を混合していることにより導電剤を高分散させた導電性分散体を得ることができる。導電性分散体に安定化剤としてのカルボキシメチルセルロースを添加していることで電極用スラリーを得ることができる。よって、塗工電極の内部抵抗の低減に寄与する電極用スラリーを得ることができる。
【００１８】
本発明に係る電極用スラリーによれば、分散剤としてのタンニン酸を含有することにより導電剤を高分散させることができる。安定化剤としてのカルボキシメチルセルロースを含有することにより電極用スラリーとすることができる。よって、この電極用スラリーを塗工電極に用いたときに塗工電極の内部抵抗を低減できる。
【図面の簡単な説明】
【００１９】
【図１】本発明の一実施形態に係る電極用スラリーの調製方法のフローを示す図である。
【図２】本発明の一実施形態に係る電極用スラリーの調製方法で用いられる分散剤の添加総量と直流抵抗との関係を示すグラフである。
【発明を実施するための形態】
【００２０】
本発明に係る電極用スラリーおよびその調製方法の一実施形態について、以下に説明する。
【００２１】
本実施形態に係る電極用スラリーの調製方法について、図１を参照して具体的に説明する。
【００２２】
まず、活物質として活性炭、導電剤としてケッチェンブラックまたはアセチレンブラックまたは気相炭素繊維（ＶＧＣＦ；登録商標）、分散剤としてタンニン酸、結着剤としてスチレンブタジエンゴム（ＳＢＲ）、安定化剤としてカルボキシメチルセルロース（ＣＭＣ）をそれぞれ計量する。続いて、図１に示すように、導電剤Ｍ１をタンニン酸水溶液Ｍ２に添加し、ボールミルにより粉砕および撹拌を行う（第一の工程Ｓ１）。これにより、導電剤分散体Ｍ３が得られる。この工程Ｓ１にて、導電剤Ｍ１にタンニン酸水溶液Ｍ２を添加することにより、ＣＭＣ水溶液を添加する場合と比べて導電剤が高分散する。導電剤Ｍ１に添加するタンニン酸の配合比としては、重量比で１：０．２〜０．８が好ましい。これは、タンニン酸の配合比が０．８より大きいと、タンニン酸が絶縁性を示す特性をもっており、塗工電極としたときに内部抵抗の増加が著しくなるからである。タンニン酸の配合比が０．２より小さいと、導電剤を高分散することができないからである。
【００２３】
続いて、第一の工程Ｓ１にて得られた導電性分散体Ｍ３に、活性炭Ｍ４、ＣＭＣ水溶液Ｍ５、スチレンブタジエンゴムＭ６を添加し、撹拌（混合）する（第二の工程Ｓ２）。これにより、電極用スラリーＰが得られる。この工程Ｓ２にて、ＣＭＣ水溶液Ｍ５を添加することにより、電極用スラリーＰを塗工電極に用いたときに塗工電極の内部抵抗を低減できる。導電性分散体Ｍ３に添加するＣＭＣの配合比としては、導電剤に対し重量比で１：０．２〜０．８が好ましい。これは、ＣＭＣの配合比が０．２より小さいと良好なスラリーを得ることが困難となり、０．８より大きいと、塗工電極としたときに単位体積当たりの容量の減少が著しくなるからである。
【００２４】
したがって、本実施形態に係る電極用スラリーの調製方法によれば、導電剤Ｍ１にタンニン酸水溶液Ｍ２を添加することにより、導電剤Ｍ１を高分散させた導電剤分散体Ｍ３を得ることができる。導電剤分散体Ｍ３にカルボキシメチルセルロース水溶液Ｍ５を添加することで電極用スラリーＰを得ることができる。よって、塗工電極の内部抵抗の低減に寄与する電極用スラリーを得ることができる。
【００２５】
上述した電極用スラリーＰによれば、分散剤としてのタンニン酸水溶液Ｍ２を含有することにより導電剤Ｍ１を高分散させることができる。安定化剤としてのカルボキシメチルセルロース水溶液Ｍ５を含有することにより電極用スラリーＰとすることができる。よって、この電極用スラリーＰを塗工電極に用いたときに塗工電極の内部抵抗を低減できる。
【実施例】
【００２６】
本発明に係る電極用スラリーおよびその調製方法の効果を確認するために行った確認試験を以下に説明するが、本発明は以下に説明する確認試験のみに限定されるものではない。
【００２７】
［確認試験１］
本確認試験は、分散剤と導電剤の分散性の関係を確認するために行った試験である。
先ず、導電剤分散体の調製を行った（試験体１〜３、比較体１，２）。ケッチェンブラックをタンニン酸またはカルボキシメチルセルロース（ＣＭＣ）に添加し、ボールミルにより粉砕および撹拌を行って、試験体１〜３、比較体１，２の導電剤分散体を得た。これら試験体１〜３、比較体１，２の導電剤分散体では、表１に示す組成とした。
【００２８】
導電剤分散体（試験体１〜３、比較体１，２）における導電剤の分散性について、導電剤分散体を目開き７５μｍの篩に通過させ、流水で流した後に篩に残る導電剤の面積を導電剤の残存率として目視で評価した。その結果を表１に示す。
【００２９】
【表１】
2013168484.tif 000003
【００３０】
表１に示すように、試験体１〜３では、比較体１，２と比べて、導電剤残存率が低いことから、導電剤分散体を調製する際に分散剤としてＣＭＣの代わりにタンニン酸を用いることにより、導電剤の凝集体を減少させることができ、分散剤としてＣＭＣを用いる場合と比べて、導電剤の分散性が向上することが明らかとなった。
【００３１】
［確認試験２］
本確認試験は、分散剤と電極の直流抵抗の関係を確認するために行った試験である。
【００３２】
（１）電極用スラリーの調製
水系塗工電極用スラリーの原料であり、活物質として市販の活性炭（比表面積１５９０ｍ2／ｇ、平均粒径８μｍ（Ｄ５０））を８７ｗｔ％、導電剤としてケッチェンブラック（ライオン社製ＥＣＰ６００ＪＤ）を４．４ｗｔ％、分散剤としてタンニン酸（キシダ化学社製０６０−７６０１５）、ＣＭＣ（ダイセル化学工業社製１２４０、エーテル化度：０．８〜１．０）の両方あるいは単体を０．４〜７．１ｗｔ％、結着剤としてスチレンブタジエンゴム（ＳＢＲ、日本ゼオン社製）を２．６ｗｔ％となるようにそれぞれ計量した。ただし、導電剤の種類は限定するものではなく、ケッチェンブラックの他に、アセチレンブラック、ケッチェンブラックＥＣＰ３００Ｊ、気相法炭素繊維（ＶＧＣＦ）を用いることも可能である。
【００３３】
先ず、電極用スラリーの調製を行った（試験体４〜１１）。具体的には、図１に示すように、導電剤Ｍ１であるケッチェンブラックをタンニン酸水溶液Ｍ２に添加し、ボールミルにより粉砕および撹拌を行って（第一の工程Ｓ１）、導電剤分散体Ｍ３を得た。
【００３４】
次に、得られた導電剤分散体Ｍ３に活性炭Ｍ４を添加し続いて安定化剤として０〜１．８ｗｔ％のカルボキシメチルセルロース水溶液Ｍ５を添加した後、２．６ｗｔ％のスチレンブタジエンゴムＭ６を添加し混合を行って、試験体４〜１１の電極用スラリーＰを得た（第二の工程Ｓ２）。これら試験体４〜１１の電極用スラリーＰでは、表２に示す組成とした。また、表２に試験体４〜１１の電極用スラリーＰのスラリー状態を示す。試験体４，５の分散剤にタンニン酸のみを用いる場合、電極スラリーは沈降しやすいため、実用上不便である。そのため、試験体６〜１１では、ＣＭＣを安定化剤として添加した。
【００３５】
（２）電極作製
表２に示す電極用スラリー（試験体４〜１１）をアルミニウム箔上に塗布し、ドクターブレード法で約１２０μｍとなるように塗工した。得られた塗工電極を１２０℃で３０分間乾燥した後、直径φ１５ｍｍに打ち抜き、１２０℃で４時間の真空乾燥を行った。
【００３６】
（３）セル作製および直流抵抗値の評価
上記の電極を厚さ３５μｍのセルロース製セパレータ（日本高度紙社製ＴＦ４０３５）を介して対向配置させた。１ＭのＬｉＰ6＋エチレンカーボネート（ＥＣ）とジエチルカーボネート（ＤＥＣ）を１対１の割合で混合した電解液をセル中に投入した。電流Ｉで放電したときの電圧−時間特性の放電開始直後から１秒後までの電圧に対して求めた近似直線を延長した補助線を引き、補助線と放電開始時間の時間軸との交点から求めた電圧降下分Ｖ1を求める。次に、次式（１）を用いて直流抵抗Ｒ1を算出した。直流抵抗値を表３に示す。
【００３７】
【数１】
2013168484.tif 000004
【００３８】
（比較体３〜８）
比較体３〜７にあっては、ケッチェンブラックをＣＭＣ水溶液に添加し、ボールミルにより粉砕および撹拌を行って導電剤分散体を得た。比較体８にあっては、ケッチェンブラックをＣＭＣ水溶液とタンニン酸水溶液の混合液に添加し、ボールミルにより粉砕および撹拌を行って導電剤分散体を得た。次に、得られた導電剤分散体に活性炭を添加し、さらに結着剤として２．６ｗｔ％のスチレンブタジエンゴムを添加、混合を行い調製して、比較体３〜８の電極用スラリーを得た。これら比較体３〜８の電極用スラリーでは、表２に示す組成とした。得られた電極用スラリーから塗工電極、セルを作製し、試験体４〜１１と同様の方法で評価した。この結果を表２および表３に示す。なお、表２にて、ＫＢとは、ケッチェンブラックのことであり、ＫＢ粉砕時とは第一の工程のことである。スラリー状態にて、バツ印はスラリー状態では無いことを示し、三角印は一部スラリー状態であることを示し、丸印はスラリー状態であることを示す。
【００３９】
【表２】
2013168484.tif 000005
【００４０】
【表３】
2013168484.tif 000006
【００４１】
表３に示すように、タンニン酸で調製した導電剤分散体を用い、かつ安定化剤としてＣＭＣを追加した電極で直流抵抗値を３６％低減できることが明らかとなった。図２に試験体５〜１１および比較体５〜８のタンニン酸およびＣＭＣの添加総量と直流抵抗の関係を示す。図２より導電剤に添加するタンニン酸およびＣＭＣの配合比は重量比でそれぞれ１：０．２〜０．８、１：０．２〜０．８が好ましいことが明らかとなった。
【００４２】
この配合比は活性炭の比表面積および活性炭量が変化すれば変動することは容易に推測できる。以上のように、導電剤分散体を調製する過程で分散剤にタンニン酸を用いることで凝集体の少ない（高分散した）導電剤分散体を得ることができることが明らかとなった。また、導電剤分散体を用いた電極スラリーの調製および塗工電極の作製工程でも導電剤の高い分散性を維持することが可能であることが明らかとなった。よって、直流抵抗の小さな電極を得ることができることが明らかとなった。
【００４３】
したがって、導電剤にタンニン酸水溶液を添加することで、導電剤を高分散させた導電剤分散体を得ることができ、導電剤分散体にカルボキシメチルセルロース水溶液を添加することで電極用スラリーを得ることができる。これにより、塗工電極の内部抵抗の低減に寄与する電極用スラリーを得ることができることが明らかとなった。
【産業上の利用可能性】
【００４４】
本発明に係る電極用スラリーおよびその調製方法によれば、導電剤を高分散させて電極の内部抵抗を低減でき、塗工電極に用いて好適であるため、電気機器産業や自動車産業などにおいて、極めて有益に利用することができる。
【符号の説明】
【００４５】
Ｍ１        導電剤
Ｍ２        タンニン酸水溶液
Ｍ３        導電剤分散体
Ｍ４        活性炭
Ｍ５        カルボキシメチルセルロース水溶液
Ｍ６        スチレンブタジエンゴム
Ｐ          電極用スラリー
Ｓ１        粉砕・撹拌
Ｓ２        撹拌
【図１】
2013168484.tif 000007
【図２】
2013168484.tif 000008